(57)【要約】【課題】  目地部の隙間を拡幅することによって日常の断熱性能や遮音性能を低下させることがなく、火災時に必要な遮熱性能および遮炎性能を備えており、複雑な加工を施したり現場での施工性を損なったりすることなく構成することのできる外壁パネルおよび外壁パネル目地構造を提供することを目的とする【解決手段】  外壁パネル１は略矩形断面の板状で、隣接する外壁パネル１と突き付けることによって外壁が構成される。外壁パネル１の小口面５の一方には１５０℃〜２００℃に加熱することによって体積膨張する加熱膨張塗料が塗布され塗膜６が形成されている。隣接する建物等の火災の際には木材の着火点温度に達する前に加熱膨張塗料の塗膜６が体積膨張して目地部の隙間を塞ぎ、熱や火炎を遮断し延焼を防止する。【選択図】      図１
2008082000.tif 000002
【特許請求の範囲】
【請求項１】
外周部の小口面に対し、所定の温度に達した際に体積膨張し耐火層を形成する加熱膨張塗料を塗布したことを特徴とする外壁パネル。
【請求項２】
複数の外壁パネルの外周部の小口面同士を突き付けて構成した外壁パネルの目地部構造において、
前記外壁パネルの小口面の一方或いは双方に、所定の温度に達した際に体積膨張し耐火層を形成する加熱膨張塗料を予め塗布したことを特徴とする外壁パネルの目地部構造。
【請求項３】
前記加熱膨張塗料の塗布面よりも建物外部側の位置に湿式シール材を充填したことを特徴とする請求項２に記載した外壁パネルの目地部構造。
【発明の詳細な説明】
【技術分野】
【０００１】
本発明は、建物の外壁を構成する、高い防耐火性能を有する外壁パネル及び外壁パネルの目地部構造に関するものである。
【背景技術】
【０００２】
軽量気泡コンクリート（ＡＬＣ）パネル、プレキャストコンクリート（ＰＣ）パネル、窯業系サイディングパネル、中空押出し成形セメント板等の外壁パネルを複数組み合わせて外壁面が構成される建物においては、隣接する建物等の火災による延焼を防ぐ為に、外壁パネルの継ぎ目である目地部の防耐火性能を確保することが重要である。
【０００３】
従来から、外壁パネルの目地部の防耐火性能を確保する為に、例えば特許文献１に開示されているように、外壁パネルの端面に凹凸を形成してこれを噛み合せた本実構造としたり、外壁パネル間に耐火性を有するロックウールやセラミックファイバー等の繊維系耐火目地材を施工現場で充填する等の対応がとられてきた。
【０００４】
外壁パネルの目地部を本実構造とすることにより火災時に炎や熱が目地部を直進することを防止することが出来るので、遮炎性能や遮熱性能を向上させることが出来る。
【０００５】
また、外壁パネルの目地部に耐火目地材を充填する方法は、充填する耐火目地材の材質や厚みをかえることによって、目地部に必要とされる防耐火性能を外壁パネルの防耐火性能に応じて調整することが出来る。
【０００６】
【特許文献１】特開平１１−１７２７９６号公報
【発明の開示】
【発明が解決しようとする課題】
【０００７】
しかし、外壁パネルの目地部を本実構造とした場合、外壁パネルの施工順序が限定されたり外壁パネルの凹凸部の破損を防止する為により慎重に取り扱うことが必要となる等施工性が著しく損なわれるという問題があった。
【０００８】
また、耐火目地材を充填する場合は、外壁パネル間に耐火目地材の厚みに対応した隙間を設ける必要があり、この部分の外壁パネルの断面欠損により断熱性能、遮音性能等が低下したり、目地の幅を広く取りすぎると耐火目地材が火災により損傷した際に落下し易くなり耐火目地材として用を成さない、という性能上の問題があった。
【０００９】
また、施工に手間がかかるのに加え、ロックウールやセラミックファイバー等の繊維系耐火目地材は、降雨により水を含み易く、ある程度まで乾燥するまで後工程である目地部のシーリング工事の工程に入れない等、施工上の問題もあった。
【００１０】
本発明は、上記従来技術の問題点を解決し、火災時の目地部に必要な遮熱性能及び遮炎性能を有しつつも、外壁パネルの目地部の隙間をみだりに拡幅することによって日常の断熱性能や遮音性能が低下することがなく、また、外壁パネルに複雑な加工を施したり現場での作業性を損なったりすることがなく、従来からの一般的な外壁パネルと変わらない製造工程や施工手順で構成することの出来る外壁パネル及び外壁パネルの目地部構造を提供することを目的とするものである。
【課題を解決するための手段】
【００１１】
本発明に係る外壁パネルは、外周部の小口面に対し、所定の温度に達した際に体積膨張し耐火層を形成する加熱膨張塗料を塗布したことを特徴とする。
【００１２】
また、本発明に係る外壁パネルの目地部構造の第１の構成は、複数の外壁パネルの外周部の小口面同士を突き付けて構成した外壁パネルの目地部構造において、前記外壁パネルの小口面の一方或いは双方に、所定の温度に達した際に体積膨張し耐火層を形成する加熱膨張塗料を予め塗布したことを特徴とする。
【００１３】
また、本発明に係る外壁パネルの目地部構造の第２の構成は、前記加熱膨張塗料の塗布面よりも建物外部側の位置に湿式シール材を充填したことを特徴とする。
【発明の効果】
【００１４】
本発明に係る外壁パネル及び外壁パネルの目地部構造によれば、外壁パネルの端部に本実加工等特殊な加工や、耐火目地材等の充填物を入れる為の加工を施して外壁パネルの施工性を失うことなく、外壁パネル同士を突き付けて施工するだけで、目地の遮熱性能及び遮炎性能を確保することが出来る。
【００１５】
また、加熱で加熱膨張塗料の加熱膨張成分が体積膨張して隙間を埋めるため、外壁パネルの施工精度や製造精度により発生する隙間や、外壁パネルの加熱乾燥による収縮により発生する隙間が形成されたとしても目地部の遮熱性能及び遮炎性能を確保することが出来る。
【００１６】
また、予め工場等での塗布が可能であり、現場での付加的な作業が発生しない。
【００１７】
更に、繊維系発泡耐火材のように現場での降雨により吸水することもないので、降雨後も作業を速やかに再開することが出来る。
【００１８】
また、本発明に係る外壁パネルの目地部構造において目地部に湿式シール材を充填する場合、加熱膨張塗料の塗布面よりも建物外部側の位置に湿式シール材を充填することによって、外壁パネルへのシール材の付着性が加熱膨張塗料によって阻害されることがなく、加熱膨張塗料が外気に曝されることがないので加熱膨張塗料の劣化を可及的に遅らせることが出来、防耐火性能を長期にわたって維持することが出来る。
【発明を実施するための最良の形態】
【００１９】
本発明に係る外壁パネル及び外壁パネルの目地部構造の最も好ましい形態について説明する。本発明は、外壁パネルの小口面に加熱膨張塗料を塗布することによって建物の外壁面の火災時の防耐火性能の向上を実現したものである。
【００２０】
本発明において、外壁パネルの材質は特に限定されるものではなく、ＡＬＣパネル、ＰＣパネル、窯業系のサイディングパネル、中空押出し成形セメント板等に幅広く適用出来る。
【００２１】
また、火災により膨張した加熱膨張塗料が所望の耐火性能を発揮するのに必要な幅（外壁パネルの厚み方向の寸法）が得られることが必須であるので厚みの小さな外壁パネルには適さないが、ある程度の厚みを有する外壁パネルであれば、隣接する外壁パネル同士を突付けた状態で当接する面が形成されていれば良く、特殊な加工を必要としない。
【００２２】
本発明において、外壁パネルの小口面に塗布される加熱膨張塗料は外壁パネルへの塗着性と塗装作業性を確保するため有機系または無機系のバインダーに、加熱により膨張し、膨張後に燃焼せずに断熱性を有する無機系の加熱膨張成分を加えたものが好ましい。
【００２３】
無機系の加熱膨張成分としては、加熱による外壁パネルの変形に対し脱落しにくい黒鉛系のものが好ましく、木材の着火温度よりも低い１５０℃〜２００℃程度の温度で膨張を開始するように設定するのが好ましい。
【００２４】
また、加熱膨張塗料は加熱による外壁パネルの乾燥収縮も考慮した目地の最大隙間の２倍程度の自由膨張が見込まれる塗膜厚を有することが好ましい。また、加熱膨張塗料は目地の片側の小口面のみに所定の塗膜厚で塗布しても良いし、塗膜厚の合計が所定の塗膜厚となるように両側の小口面に塗布しても良い。
【００２５】
加熱膨張塗料が長期間にわたって防耐火性能を維持する為には外気に曝されていないように構成することが好ましい。従って、加熱膨張塗料の塗膜が形成布された小口面よりも手前の位置（建物外部側）にシール材が充填されることが好ましく、目地部隙間が小さくシール材が充填しにくい場合にはシール材充填の為の凹部を設けるのが好ましい。
【００２６】
シール材は湿式のタイプであっても良いし、ガスケット等の乾式のタイプでも良い。但し、湿式シール材を充填する場合、シール材の付着性能が阻害されないように、シール材と小口面との間には粒子状の黒鉛等の無機系加熱膨張成分を含んだ加熱膨張塗料の塗膜が介在しないようにするのが好ましい。
【実施例１】
【００２７】
本発明に係る外壁パネル及び外壁パネルの目地部構造の第１実施例について図を用いて説明する。図１は第１実施例の縦目地部の構成を示す図であり、図２は横目地部の構成を示す図である。
【００２８】
先ず、図１を用いて本発明に係る外壁パネルの縦目地部の構成について説明する。図１において、１はＡＬＣパネルからなる外壁パネルである。外壁パネル１は略矩形断面の板状で、隅部に斜めの面取り部２が施され、更に横方向に隣接する外壁パネル１と突き付けることによって縦目地部の表面側に凹状のシーリングポケット３が形成されるように欠き込み部４が設けられている。また、外壁パネル１間の縦目地部の隙間は例えば１mmで設計されている。
【００２９】
上記構成の外壁パネル１の火災時の加熱による幅方向の乾燥収縮は最大で約２mmである。従って縦目地部の最大隙間は３mm程度である。
【００３０】
図１（ａ）に示すように、面取り部２と欠き込み部４によって欠損されず残存している側部小口面５の一方には粒子状の黒鉛からなる無機系加熱膨張成分を含む加熱膨張塗料が塗布され塗膜６が形成されている。加熱膨張塗料の膨張開始温度は１５０℃〜２００℃程度に設定されている。
【００３１】
即ち、外壁パネル１の外周部の小口面である側部小口面５に対し、所定の温度に達した際に体積膨張し耐火層を形成する加熱膨張塗料の塗膜６が塗布されたものである。
【００３２】
加熱膨張塗料の加熱による膨張率は２０倍に設定されており、縦目地部の最大隙間等を考慮し、塗膜６の厚みは０.５mmとしている。この厚みは平常時における縦目地部の隙間１mmで吸収可能な値であり、外壁パネル１の取り付けに支障は生じない。
【００３３】
加熱膨張塗料の塗膜６の塗布面よりも建物外部側の位置に配置されるシーリングポケット３にはポリウレタン系の湿式シール材７が充填され、外壁パネル１及び湿式シール材７の表面を覆うように外壁吹付け塗料の塗膜８が形成されている。
【００３４】
隣接する建物等の火災の際には、図１（ｂ）に示すように、加熱膨張塗料の塗膜６に含まれる黒鉛からなる無機系の加熱膨張成分が木材の着火温度に到達する前に該加熱膨張塗料の塗膜６が加熱膨張して目地部の隙間を塞ぎ、熱や火炎を遮断して延焼を防止する。
【００３５】
このように構成することで外壁パネル１同士の隙間を最小限に保った状態で加熱膨張塗料の塗膜６が形成され、繊維系耐火材の場合のように挿入スペースを確保することによって目地部に大きな隙間が生じることもない。従って、日常の断熱性能や遮音性能を低下させることなく火災時の防耐火性能を向上させることが出来る。
【００３６】
また、外壁パネル１同士の隙間を必要最小限にしたうえで加熱膨張塗料の塗膜６を形成しているので、少量の加熱膨張塗料を使用するだけで加熱膨張後の塗料の残渣を隙間に確実に充満させることが出来、防耐火性能に対する高い信頼性を有する目地構造とすることが出来る。
【００３７】
更に、加熱膨張塗料の塗膜６が湿式シール材７によって覆われるとともに、加熱膨張塗料の塗膜６と湿式シール材７とが重なることがないように構成されているので、粒子状の無機系加熱膨張成分を含み付着性の劣る加熱膨張塗料によって湿式シール材７の剥離による雨水の浸入を防止することが出来るとともに、加熱膨張塗料の塗膜６が保護され長期間にわたって防耐火性能が維持出来る。
【００３８】
次に、図２を用いて外壁パネル１の横目地部の構成について説明する。
【００３９】
図２（ａ）において、横目地部は上下方向に隣接する２枚の外壁パネル１の連接部に形成される。外壁パネル１の隅部には面取り部２が形成されているが、図１のようなシーリングポケット３を構成する欠き込み部４は形成されていない。横目地部の場合、上部外壁パネル１の自重受け金物９が介在したり地震時の外壁パネル１のロッキングによる動きを吸収するために、目地の隙間は凡そ１０mm〜１５mmに設定されている。
【００４０】
加熱膨張塗料の塗膜６は下方に位置する外壁パネル１の上部小口面10の建物内部側（図２の右側）に塗布され、該塗膜６の厚みは前記目地の隙間に基づき１mmに設定されている。そして、発泡ポリエチレン等のバックアップ材11が塗膜６よりも手前の位置（図２の左側で示す建物外部側）に挿入され、更に湿式シール材７が充填され目地部が構成されている。
【００４１】
即ち、図１及び図２に示すように、複数の外壁パネル１の外周部の小口面となる側部小口面５同士、或いは上下部小口面10同士を突き付けて構成した外壁パネル１の目地部構造において外壁パネル１の側部小口面５或いは上下部小口面10の一方（或いは双方でも良い）に所定の温度に達した際に体積膨張し耐火層を形成する加熱膨張塗料の塗膜６が予め塗布されている。
【００４２】
前記外壁パネル１の目地部構造において目地部に湿式シール材７を充填する場合、加熱膨張塗料の塗膜６の塗布面よりも建物外部側の位置に湿式シール材７を充填することが好ましい。
【００４３】
隣接する建物等の火災の際には、先に塗膜８、湿式シール材７、バックアップ材11が燃焼、炭化し、一部が脱落した後、図１（ｂ）及び図２（ｂ）に示すように、加熱膨張塗料の塗膜６に含まれる黒鉛からなる無機系の加熱膨張成分が加熱膨張して目地部の隙間を塞ぎ、熱や火炎を遮断して延焼を防止する。
【００４４】
外壁パネル１の横目地部の目地構造を上記のように構成することで、図１に示して前述した縦目地部と同様の効果を得ることが出来る。
【実施例２】
【００４５】
本発明に係る外壁パネル及び外壁パネルの目地部構造の第２実施例について図を用いて説明する。図３は第２実施例の縦目地部の構成を示す図であり、図４は横目地部の構成を示す図である。
【００４６】
図３及び図４に示すように、第２実施例は、図１及び図２に示して前述した第１実施例における湿式シール材７を乾式シール材12に置きかえたものである。乾式シール材12は弾性を有する合成樹脂からなり、側面に複数のリップ（ひだ）を備えている。乾式シール材12の幅は、乾式シール材12に嵌め込まれる部分の隙間寸法よりも大きく設定されており、嵌め込まれた状態でリップ（ひだ）が外壁パネル１の側面に密着することによって雨水の浸入を防止している。
【００４７】
他の構成は基本的に図１及び図２に示して前述した第１実施例に準じており、シール材以外の相違点は、図４に示す横目地部において、図２に示して前述したバックアップ材11が省略されている点である。
【００４８】
また、外壁吹付け塗料の塗膜８は前記第１実施例と同様に乾式シール材12の表面も覆うように構成しても良いし、外壁吹付け塗料の塗膜８を乾式シール材12が嵌め込まれる領域にまでまわり込んで形成した後に乾式シール材12を嵌め込んでも良い。
【００４９】
尚、乾式シール材12を使用する場合、弾性乾式シール材12と加熱膨張塗料の塗膜６とが重なるように構成しても良い。
【００５０】
隣接する建物等の火災の際には、先に塗膜８及び乾式シール材１２が燃焼、炭化し、一部が脱落した後、図３（ｂ）及び図４（ｂ）に示すように、加熱膨張塗料の塗膜６に含まれる黒鉛からなる無機系の加熱膨張成分が木材の着火温度に到達する前に加熱膨張して目地部の隙間を塞ぎ、熱や火炎を遮断して延焼を防止する。
【００５１】
上記構成により、前記第１実施例と同様の効果が発揮出来る。
【産業上の利用可能性】
【００５２】
本発明は、外壁パネルに限定されることなく耐火性能が要求される目地部分全般に適用が可能であるが、特に厚みを有する耐火材料が挿入不可能な場合に有効である。
【図面の簡単な説明】
【００５３】
【図１】第１実施例の縦目地部の構成を示す図である。
【図２】第１実施例の横目地部の構成を示す図である
【図３】第２実施例の縦目地部の構成を示す図である。
【図４】第２実施例の横目地部の構成を示す図である
【符号の説明】
【００５４】
１…外壁パネル
２…面取り部
３…シーリングポケット
４…欠き込み部
５…側部小口面
６…加熱膨張塗料の塗膜
７…湿式シール材
８…外壁吹付け塗料の塗膜
９…自重受け金物
10…上部小口面
11…バックアップ材
12…乾式シール材
【図１】
2008082000.tif 000003
【図２】
2008082000.tif 000004
【図３】
2008082000.tif 000005
【図４】
2008082000.tif 000006